СПОСОБ ПОЛУЧЕНИЯ ЛАМЕЛЛЯРНЫХ НАНОСТРУКТУРНЫХ МАТЕРИАЛОВ ПУТЕМ КОНТРОЛИРУЕМОЙ ВАКУУМНОЙ ЛИОФИЛЬНОЙ СУШКИ ЖИДКОЙ ДИСПЕРСИИ НАНОЧАСТИЦ ИЛИ СУБМИКРОННЫХ ЧАСТИЦ

-2
2
1. Способ получения ламеллярных наноструктурных материалов путем контролируемой лиофильной сушки жидкой дисперсии наночастиц или субмикронных частиц, характеризующийся тем, что жидкую дисперсию наночастиц или субмикронных частиц очень быстро замораживают в закрытом пространстве до твердого состояния и в таком виде подвергают лиофилизации, при этом молекулы дисперсионной среды удаляют при скорости сублимации, определяемой по скорости уменьшения границы сублимации замороженной дисперсии в диапазоне от 10 мкм/с до 10 мкм/с, при значении пониженного давления в диапазоне от 10 кПа до 1 Па и температуре от -130° до 0°C до полного их выведения путем сублимации, причем ориентацию вектора нормали преобладающей поверхности границы сублимации регулируют следующим образом:
a) для получения прочно связанных ламеллярных агрегатов ориентацию вектора выбирают из диапазона 0-45° относительно направления вертикально вверх, или
b) для получения значительно более простых ламеллярных агрегатов ориентацию вектора выбирают из диапазона 135-180° относительно направления вертикально вверх.
60
2. Способ получения ламеллярных наноструктурных материалов путем контролируемой лиофильной сушки жидкой дисперсии наночастиц или субмикронных частиц по п. 1, отличающийся тем, что жидкую дисперсию получают из агрегатов фуллерена nC и деминерализованной или дистиллированной воды, при этом пониженное давление составляет примерно 24 Па, температура поверхности составляет примерно -24°C, и при этом вектор нормали преобладающей поверхности границы сублимации направлен вертикально вверх, в результате чего происходит сублимация всей воды в зону замораживания лиофилизатора.